АЛЬФА-ОКСИД АЛЮМИНИЯ, ЕГО ИСПОЛЬЗОВАНИЕ, А ТАКЖЕ СООТВЕТСТВУЮЩИЙ СПОСОБ СИНТЕЗА И УСТРОЙСТВО

1. Альфа-оксид алюминия с чистотой более или равной 99,99% в форме сферических частиц (1) размером преимущественно более или равным 850 мкм.
2. Альфа-оксид алюминия по п.1, отличающийся тем, что размер сферических частиц (1) преимущественно составляет от 850 мкм до 2 мм.
3. Альфа-оксид алюминия по п.1 или 2, отличающийся тем, что упомянутые сферические частицы имеют коэффициент сферичности от 1 до 2.
2
4. Альфа-оксид алюминия по п.1, отличающийся тем, что упомянутые сферические частицы (1) имеют удельную поверхность менее или равную 1 м/г.
5. Альфа-оксид алюминия по п.1, отличающийся тем, что упомянутые сферические частицы (1) имеют относительную плотность свыше или равную 50% от теоретической плотности.
6. Применение альфа-оксида алюминия по п.1 для изготовления монокристаллического сапфира.
7. Способ синтеза альфа-оксида алюминия по п.1, отличающийся тем, что он включает в себя этапы:
помещения порошкового гамма-оксида алюминия (γ) на плиту (7) из карбида кремния, и
2
воздействия на упомянутый порошок (γ) по меньшей мере одним лучом (11) CO лазера (9).
8. Способ по п.7, отличающийся тем, что порошковый гамма-оксид алюминия (γ) имеет чистоту более или равную 99,99%.
2
2
9. Способ по п.7 или 8, отличающийся тем, что порошковый гамма-оксид алюминия (γ) имеет удельную поверхность от 90 м/г до 120 м/г.
3
3
10. Способ по п.7, отличающийся тем, что порошковый гамма-оксид алюминия (γ) содержит элементарные частицы размером от 15 нм до 20 нм, образующие объем пор от 3,5 мл/г до 4 мл/г и имеющие утрамбованную плотность от 0,12 г/см до 0,25 г/см.
11. Способ по п.7, отличающийся тем, что порошковый гамма-оксид алюминия (γ) находится в виде порошкового покрытия толщиной от 1 мм до 8 мм.
12. Способ по п.7, отличающийся тем, что порошковый гамма-оксид алюминия (γ) перемещается под упомянутым по меньшей мере одним лучом (11).
13. Способ по п.12, отличающийся тем, что скорость перемещения гамма-оксида алюминия (γ) под упомянутым по меньшей мере одним лучом (11) составляет от 10 см/мин до 100 см/мин.
14. Способ по п.7, отличающийся тем, что порошковый гамма-оксид алюминия (γ) подвергается воздействию упомянутого по меньшей мере одного луча (11) в течение от 0,3 до 30 с.
15. Способ п.7, отличающийся тем, что он включает в себя этап просеивания.
16. Устройство для осуществления способа синтеза п.7, отличающееся тем, что оно содержит:
средства (5) подачи порошкового гамма-оксида алюминия (γ),
плиту (7) из карбида кремния, на которую помещается упомянутый порошок (γ), а также
2
по меньшей мере один CO лазер (9).
17. Устройство по п.16, отличающееся тем, что упомянутый по меньшей мере один лазер (9) является неподвижным, а упомянутая плита (7) является подвижной в той мере, чтобы подача гамма-оксида алюминия (γ) под упомянутый по меньшей мере один луч (11) осуществлялась непрерывно.
18. Устройство по п.17, отличающееся тем, что упомянутая подвижная плита (7) имеет форму поворотного диска.
19. Устройство по п.16, отличающееся тем, что упомянутая плита (7) содержит канавку (8), предназначенную для помещения в нее порошкового гамма-оксида алюминия (γ).
20. Устройство по п.16, отличающееся тем, что длина волны упомянутого по меньшей мере одного лазера (9) составляет 10,6 мкм.
21. Устройство по п.16, отличающееся тем, что мощность упомянутого по меньшей мере одного лазера (9) составляет от 120 Вт до 3000 Вт.
2
22. Устройство по п.16, отличающееся тем, что упомянутый по меньшей мере один лазер (9) выполнен таким образом, чтобы размер светового пятна упомянутого по меньшей мере одного луча (11) в области, на которую падает упомянутый по меньшей мере один луч (11) покрывал площадь от 0,2 до 20 см.
23. Устройство по п.16, отличающееся тем, что оно содержит средства (13) для равномерной подачи порошкового гамма-оксида алюминия (γ), помещаемого на упомянутую плиту (7).
24. Устройство по п.23, отличающееся тем, что упомянутые средства (13) для равномерной подачи содержат уплотнительный ролик.
25. Устройство по п.23 или 24, отличающееся тем, что упомянутые средства (13) для равномерной раздачи содержат средства выравнивания.